ПЛАВНО ГНУЩИЙСЯ КАРТОН

1. Плавно гнущийся картон (6), содержащий средний слой (3), первый внешний слой (2), присоединенный к среднему слою (3), и второй внешний слой (5), присоединенный к среднему слою (3), отличающийся тем, что средний слой (3) представляет собой гофрированный слой, содержащий гофры, и жесткость на изгиб второго внешнего слоя (5) выбирается согласно уравнению
так что каждая секция (9) второго внешнего слоя (5) демонстрирует выгибание согласно
где - жесткость на изгиб второго внешнего слоя (5), SCT - прочность на сжатие второго внешнего слоя (5) согласно короткопролетному испытанию на сжатие согласно ISO 9895, λ - расстояние между двумя пиками (7) гофров среднего слоя (3) плавно гнущегося картона (6), и Pk - выгибающая сила, необходимая для выгибания второго внешнего слоя (5), и тем, что второй внешний слой (5) имеет более низкую жесткость на изгиб согласно ISO 5628, чем первый внешний слой (2), так что плавно гнущийся картон (6) сгибается наружу только в направлении, в котором обращен второй слой (5), где указанное направление по существу перпендикулярно гофрам среднего слоя (3), так что первый внешний слой (2) плавно гнущегося картона (6) становится выпуклым после изгибания.
2. Плавно гнущийся картон (6) по п. 1, отличающийся тем, что первый внешний слой (2) выполнен из одного из вкладыша, бумаги или пластика или ламината, либо композита из любых двух или более из вкладыша, бумаги или пластика, композита.
3. Плавно гнущийся картон (6) по п. 1 или 2, отличающийся тем, что второй внешний слой (5) выполнен из одного из вкладыша, бумаги или пластика или ламината, либо композита из любых двух или более из вкладыша, бумаги или пластика, композита.
4. Плавно гнущийся картон (6) по п. 1 или 2, отличающийся тем, что первый внешний слой (2) выполнен из одного из высокосортной бумаги, суперкаландрированной бумаги, бумаги односторонней гладкости, жиростойкой бумаги, газетной бумаги или бумаги машинной гладкости, вкладыша, металлической фольги, металлизированной пленки, композитного материала или ламината любых двух или более из высокосортной бумаги, суперкаландрированной бумаги, бумаги односторонней гладкости, жиростойкой бумаги, газетной бумаги или бумаги машинной гладкости, вкладыша, металлической фольги, металлизированной пленки или композитного материала.
5. Плавно гнущийся картон (6) по п. 3, отличающийся тем, что первый внешний слой (2) выполнен из одного из высокосортной бумаги, суперкаландрированной бумаги, бумаги односторонней гладкости, жиростойкой бумаги, газетной бумаги или бумаги машинной гладкости, вкладыша, металлической фольги, металлизированной пленки, композитного материала или ламината любых двух или более из высокосортной бумаги, суперкаландрированной бумаги, бумаги односторонней гладкости, жиростойкой бумаги, газетной бумаги или бумаги машинной гладкости, вкладыша, металлической фольги, металлизированной пленки или композитного материала.
6. Плавно гнущийся картон (6) по п. 1 или 2, отличающийся тем, что гофрированный средний слой (3) содержит любой из размеров гофра А, В, С, Е, F, G или K или комбинацию любых из размеров гофра А, В, С, Е, F, G или K.
7. Плавно гнущийся картон (6) по п. 3, отличающийся тем, что гофрированный средний слой (3) содержит любой из размеров гофра A, В, С, Е, F, G или K или комбинацию любых из размеров гофра А, B, С, Е, F, G или K.
8. Плавно гнущийся картон (6) по п. 4, отличающийся тем, что гофрированный средний слой (3) содержит любой из размеров гофра A, В, С, Е, F, G или K или комбинацию любых из размеров гофра А, B, С, Е, F, G или K.
9. Плавно гнущийся картон (6) по п. 5, отличающийся тем, что гофрированный средний слой (3) содержит любой из размеров гофра A, В, С, Е, F, G или K или комбинацию любых из размеров гофра А, B, С, Е, F, G или K.
10. Способ изготовления плавно гнущегося картона (6), содержащего средний слой (3), первый внешний слой (2) и второй внешний слой (5), отличающийся тем, что содержит этапы, на которых:
- присоединяют первый внешний слой (2) к среднему слою (3), для создания одностороннего картона;
- присоединяют второй внешний слой (5) к среднему слою (3), причем средний слой (3) представляет собой гофрированный слой, содержащий гофры, и жесткость на изгиб второго внешнего слоя (5) выбирают согласно уравнению
так что, каждая секция (9) второго внешнего слоя (5) демонстрирует выгибание согласно
где  - жесткость на изгиб второго внешнего слоя (5), SCT - прочность на сжатие второго внешнего слоя (5) согласно короткопролетному испытанию на сжатие согласно ISO 9895, λ - расстояние между двумя пиками (7) гофров среднего слоя (3) плавно гнущегося картона (6), и Pk - выгибающая сила, необходимая для выгибания второго внешнего слоя (5),
при этом второй внешний слой (5) имеет более низкую жесткость на изгиб согласно ISO 5628, чем первый внешний слой (2), так что плавно гнущийся картон (6) сгибается наружу только в направлении, в котором обращен второй слой (5), где указанное направление по существу перпендикулярно гофрам среднего слоя (3), так что первый внешний слой (2) плавно гнущегося картона (6) становится выпуклым после изгибания.
11. Способ изготовления плавно гнущегося картона (6) по п. 10, отличающийся тем, что содержит этапы, на которых:
- используют первоначально искривленный односторонний картон, искривленный в направлении, в котором обращен первый слой (2), и
- приводят первоначально искривленный односторонний картон в плоское состояние до присоединения второго внешнего слоя (5).
12. Способ изготовления плавно гнущегося картона (6) по п. 10, отличающийся тем, что содержит этапы, на которых:
- присоединяют первый внешний слой (2) к среднему слою, для создания одностороннего картона;
- приводят односторонний гофрированный картон в состояние, в котором он искривлен в направлении, в котором обращен второй слой;
- присоединяют второй внешний слой к искривленному гофрированному среднему слою.